ВАННА

Полезная модель относится к санитарно-техническим изделиям, а именно к ваннам.
По патенту RU 66169 известна ванна из полимерного материала, выполненная из пакета соединенных между собой листов - нижнего из акрилонитрилбутадиенстирольного пластика и верхнего из акрила, где пакет взят толщиной 3,5-4,8 мм, где толщина листа из акрила составляет 10-15% от указанной толщины, при этом наружная поверхность ванны покрыта армирующим слоем 1-4 мм из смеси полиэфирной смолы и стекловолокна.
Недостатками известного устройства являются:
- Сложность конструкции;
- Недостаточная прочность и надежность
Наиболее близкой к заявленному техническому решению является выбранная в качестве прототипа известная по патенту RU 55562 ванна, содержащая корпус, состоящий из внутреннего декоративного и наружного армированного слоев, где внутренний слой представляет собой смесь полиэфирной смолы, полимерных гранул и катализатора, а наружный армирующий слой выполнен из пенополиуретана.
Недостатками известного устройства являются:
- Недостаточная прочность и надежность.
Техническим результатом полезной модели является устранение указанных недостатков, а именно:
- Повышение прочности и надежности конструкции.
Технический результат достигается тем, что в ванне содержащей корпус, выполненный например из акрила и армирующий слой, выполненный из пенополиуретана, согласно полезной модели, армирующий слой содержит от 3 до 50 соединенных между собой слоев пенополиуретана толщиной от 0,1 до 2 мм.
Выполнение армирующего слоя из соединенных между собой слоев пенополиуретана придает ему структуру фанеры, что позволяет повысить прочность и надежность конструкции устройства.
Проверка показала, что изделия, содержащие армирующий слой, выполненный из соединенных между собой слоев пенополиуретана, выдерживают до разрушения большую нагрузку, чем изделия, содержащие один армирующий слой той же толщины (см. Таблицу 1).
Таблица 1.
Вид образца
Кол-во слоев
Толщина слоя
Общая толщина покрытия
Выдерживаемая без разрушения нагрузка, кг
Требуемая нагрузка по ТУ 5156-001-75436672-05 (прототип)
П-обр.
3
0.1
0.3
203
200
П-обр.
3
1.0
3.0
210
200
П-обр.
3
2.0
6.0
218
200
П-обр.
10
0.1
1.0
250
200
П-обр.
10
1.0
10.0
298
200
Плоский
10
2.0
20.0
580
500
П-обр.
30
0.1
3.0
353
200
Плоский
30
1.0
30.0
656
500
Плоский
30
2.0
60.0
728
500
П-обр.
50
0.1
5.0
456
200
Плоский
50
1.0
50.0
723
500
Плоский
50
2.0
100.0
848
500
При количестве слоев пенополиуретана составляющих армирующий слой менее 3 прочность конструкции будет недостаточной, нанесение более 50 слоев пенополиуретана является экономически нецелесообразным.
Минимальная толщина слоев пенополиуретана составляющих армирующий слой 0,1 мм обусловлена возможностями оборудования.
При толщине слоя более 2 мм пенополиуретан становится рыхлым и не обеспечивает прочности конструкции.
Сущность полезной модели поясняется рисунком:
На Рис.1 изображен поперечный разрез ванны.
Ванна, содержащая корпус 1 и армирующий слой 2, выполненный из пенополиуретана содержит от 3 до 50 соединенных между собой слоев 3 пенополиуретана толщиной от 0,1 до 2 мм.
На формообразующий корпус, выполненный, например, из акрила наносят слой пенополиуретана толщиной от 0,1 до 2 мм, после полимеризации поверхности первого слоя, которая происходит через 5 секунд, наносят следующий слой пенополиуретана, далее по той же схеме наносят последующие слои. Соединение слоев происходит за счет адгезии их поверхностей. В результате армирующий слой приобретает структуру фанеры.